СПОСОБ ПРИГОТОВЛЕНИЯ РАСТВОРА УСКОРИТЕЛЯ

1. Способ приготовления раствора ускорителя, подходящего для образования окислительно-восстановительной системы с пероксидами, включающий в себя стадию добавления соли или комплекса переходного металла к жидкой композиции, содержащей растворитель с функциональной гидроксильной группой и азотсодержащее основание, при температуре в диапазоне 50-200°С.
2. Способ по п. 1, где указанный переходный металл является выбранным из группы, состоящей из Cu, Mn, Fe и V.
3. Способ по п. 1 или 2, где указанная жидкая композиция содержит соединение щелочного или щелочноземельного металла, причем указанное соединение щелочного или щелочноземельного металла растворяют в указанном растворителе с гидроксильной функциональной группой до введения азотсодержащего основания.
4. Раствор ускорителя, подходящий для образования окислительно-восстановительной системы с пероксидами, получаемый посредством способа по любому из пп. 1-3.
5. Способ предварительного воздействия ускорителя на отверждаемую смолу, включающий в себя стадию подмешивания раствора ускорителя по п. 4 в отверждаемую смолу.
6. Предварительно подвергнутая воздействию ускорителя ненасыщенная полимерная сложноэфирная смола или виниловая сложноэфирная смола, получаемая способом по п. 5.
7. Двухкомпонентная композиция, содержащая первый компонент и второй компонент, причем первый компонент содержит композицию предварительно подвергнутую воздействию ускорителя смолы по п. 6, а второй компонент содержит пероксид.
8. Двухкомпонентная композиция по п. 7, в которой пероксид является выбранным из группы, состоящей из органических гидропероксидов, пероксидов кетонов, пероксикарбонатов и сложных пероксиэфиров.